(57)【要約】【課題】苛性品質に優れた塩化アルカリ水溶液を製造できる塩化アルカリ電解用イオン交換膜、これの製造方法およびこれを用いた塩化アルカリ電解装置の提供。【解決手段】カルボン酸型官能基を有する含フッ素ポリマーを含む層（Ｃ）と、スルホン酸型官能基を有する含フッ素ポリマーを含む層（Ｓ）と、が積層されてなる、塩化アルカリ電解用イオン交換膜であって、上記層（Ｃ）と上記層（Ｓ）との剥離を行い、上記剥離によって現れる、上記層（Ｓ）側の表面および上記層（Ｃ）側の表面のうち、少なくとも一方の表面粗さ（Ｒａ）が、１〜１５ｎｍである、塩化アルカリ電解用イオン交換膜。【選択図】図１
2019108542.tif 000002
【特許請求の範囲】
【請求項１】
カルボン酸型官能基を有する含フッ素ポリマーを含む層（Ｃ）と、スルホン酸型官能基を有する含フッ素ポリマーを含む層（Ｓ）と、が積層されてなる、塩化アルカリ電解用イオン交換膜であって、
前記層（Ｃ）と前記層（Ｓ）との剥離を行い、前記剥離によって現れる、前記層（Ｃ）側の表面および前記層（Ｓ）側の表面のうち、少なくとも一方の表面粗さ（Ｒａ）が、１〜１５ｎｍである、塩化アルカリ電解用イオン交換膜。
【請求項２】
前記表面粗さ（Ｒａ）が、１〜１０ｎｍである、請求項１に記載の塩化アルカリ電解用イオン交換膜。
【請求項３】
前記層（Ｓ）の中に補強糸を含む補強部材を含む、請求項１または２に記載の塩化アルカリ電解用イオン交換膜。
【請求項４】
前記塩化アルカリ用イオン交換膜が、少なくとも一方の最表面において、無機物粒子およびバインダーを含む無機物粒子層を有する、請求項１〜３のいずれか１項に記載の塩化アルカリ電解用イオン交換膜。
【請求項５】
カルボン酸型官能基に変換できる基を有する含フッ素ポリマー（Ｃ’）と、スルホン酸型官能基に変換できる基を有する含フッ素ポリマー（Ｓ’）とをそれぞれペレット化し、
次いで、前記含フッ素ポリマー（Ｃ’）のペレットと、前記含フッ素ポリマー（Ｓ’）のペレットとをそれぞれ溶融押出し成形して、前記含フッ素ポリマー（Ｃ’）を含む前駆体層（Ｃ’）と、前記含フッ素ポリマー（Ｓ’）を含む前駆体層（Ｓ’）とが積層された前駆体膜を形成し、
次いで、前記前駆体膜とアルカリ水溶液とを接触させて、前記前駆体層（Ｃ’）中の前記カルボン酸型官能基に変換できる基を変換して、前記カルボン酸型官能基を有する層（Ｃ）を形成し、かつ、前記前駆体層（Ｓ’）中のスルホン酸型官能基に変換できる基を変換して、前記スルホン酸型官能基を有する層（Ｓ）を形成する、請求項１〜４のいずれか１項に記載の塩化アルカリ電解用イオン交換膜の製造方法であって、
以下の要件１および要件２の少なくとも一方を満たす、塩化アルカリ電解用イオン交換膜の製造方法。
（要件１）前記ペレット化の際に、前記含フッ素ポリマー（Ｃ’）および前記含フッ素ポリマー（Ｓ’）の少なくとも一方の溶融物を、フィルターを通した後にペレット化する。
（要件２）前記溶融押出し成形の際に、前記含フッ素ポリマー（Ｃ’）のペレットおよび前記含フッ素ポリマー（Ｓ’）のペレットの少なくとも一方の溶融物を、フィルターを通した後に溶融押出し成形する。
【請求項６】
前記要件１において脱気しながらペレット化する、または、前記要件２において脱気しながら溶融押出し成形する、請求項５に記載の塩化アルカリ電解用イオン交換膜の製造方法。
【請求項７】
前記脱気の際のゲージ圧が、−０．１〜−０．０２ＭＰａである、請求項６に記載の塩化アルカリ電解用イオン交換膜の製造方法。
【請求項８】
前記フィルターの目開きが０．０２６〜０．８７ｍｍである、請求項７に記載の塩化アルカリ電解用イオン交換膜の製造方法。
【請求項９】
前記フィルターの目開き０．０２６〜０．３２ｍｍである、請求項５〜８のいずれか１項に記載の塩化アルカリ電解用イオン交換膜の製造方法。
【請求項１０】
陰極と、陽極と、を備える電解槽と、
請求項１〜４のいずれか１項に記載の塩化アルカリ電解用イオン交換膜と、を有し、
前記塩化アルカリ電解用イオン交換膜が、前記陰極と前記陽極とを区切るように前記電解槽内に配置されており、
前記層（Ｃ）が前記陰極側に配置され、かつ、前記層（Ｓ）が前記陽極側に配置されている、塩化アルカリ電解装置。
【発明の詳細な説明】
【技術分野】
【０００１】
本発明は、塩化アルカリ電解用イオン交換膜、塩化アルカリ電解用イオン交換膜の製造方法および塩化アルカリ電解装置に関する。
【背景技術】
【０００２】
海水等の塩化アルカリ水溶液を電解し、水酸化アルカリと塩素とを製造する塩化アルカリ電解法に用いられるイオン交換膜としては、イオン交換基を有する含フッ素ポリマーからなる電解質膜が知られている。
特許文献１には、カルボン酸型官能基を有する含フッ素ポリマーを含む層と、スルホン酸型官能基を有する含フッ素ポリマーを含む層と、を有するイオン交換膜が開示されている（段落００７４等）。
【先行技術文献】
【特許文献】
【０００３】
【特許文献１】国際公開第２０１４／０６９１６５号
【発明の概要】
【発明が解決しようとする課題】
【０００４】
近年、塩化アルカリ電解用イオン交換膜には、苛性品質のさらなる向上が求められている。ここで、「苛性品質が優れる」とは、塩化アルカリ水溶液（特に、塩化ナトリウム水溶液）の電解によって得られる水酸化アルカリ水溶液（特に、水酸化ナトリウム水溶液）中の不純物（特に、塩化ナトリウム）濃度が低い状態を意味する。
しかしながら、特許文献１に記載のイオン交換膜を用いて得られる塩化アルカリ水溶液は、苛性品質に関して、近年要求されるレベルを満たしておらず、改善の余地があった。
【０００５】
本発明は、上記実情に鑑みて、苛性品質に優れた塩化アルカリ水溶液を製造できる塩化アルカリ電解用イオン交換膜、これの製造方法およびこれを用いた塩化アルカリ電解装置の提供を目的とする。
【課題を解決するための手段】
【０００６】
本発明者は、上記課題について鋭意検討した結果、スルホン酸型官能基を有する含フッ素ポリマーを含む層（Ｓ）と、カルボン酸型官能基を有する含フッ素ポリマーを含む層（Ｃ）と、を有する塩化アルカリ電解用イオン交換膜において、層（Ｃ）を層（Ｓ）から剥離させた際に現れる、層（Ｓ）側の表面および層（Ｃ）側の表面のうち、少なくとも一方の表面粗さ（Ｒａ）が所定範囲内であれば、所望の効果が得られるのを見出し、本発明に至った。
すなわち、本発明者は、以下の構成により上記課題が解決できるのを見出した。
【０００７】
［１］  カルボン酸型官能基を有する含フッ素ポリマーを含む層（Ｃ）と、スルホン酸型官能基を有する含フッ素ポリマーを含む層（Ｓ）と、が積層されてなる、塩化アルカリ電解用イオン交換膜であって、
上記層（Ｃ）と上記層（Ｓ）との剥離を行い、上記剥離によって現れる、上記層（Ｃ）側の表面および上記層（Ｓ）側の表面のうち、少なくとも一方の表面粗さ（Ｒａ）が、１〜１５ｎｍである、塩化アルカリ電解用イオン交換膜。
［２］  上記表面粗さ（Ｒａ）が、１〜１０ｎｍである、［１］に記載の塩化アルカリ電解用イオン交換膜。
［３］  上記層（Ｓ）の中に補強糸を含む補強部材を含む、［１］または［２］に記載の塩化アルカリ電解用イオン交換膜。
［４］  上記塩化アルカリ用イオン交換膜が、少なくとも一方の最表面において、無機物粒子およびバインダーを含む無機物粒子層を有する、［１］〜［３］のいずれかに記載の塩化アルカリ電解用イオン交換膜。
［５］  カルボン酸型官能基に変換できる基を有する含フッ素ポリマー（Ｃ’）と、スルホン酸型官能基に変換できる基を有する含フッ素ポリマー（Ｓ’）とをそれぞれペレット化し、
次いで、上記含フッ素ポリマー（Ｃ’）のペレットと、上記含フッ素ポリマー（Ｓ’）のペレットとをそれぞれ溶融押出し成形して、上記含フッ素ポリマー（Ｃ’）を含む前駆体層（Ｃ’）と、上記含フッ素ポリマー（Ｓ’）を含む前駆体層（Ｓ’）とが積層された前駆体膜を形成し、
次いで、上記前駆体膜とアルカリ水溶液とを接触させて、上記前駆体層（Ｃ’）中の上記カルボン酸型官能基に変換できる基を変換して、上記カルボン酸型官能基を有する層（Ｃ）を形成し、かつ、上記前駆体層（Ｓ’）中のスルホン酸型官能基に変換できる基を変換して、上記スルホン酸型官能基を有する層（Ｓ）を形成する、［１］〜［４］のいずれかに記載の塩化アルカリ電解用イオン交換膜の製造方法であって、
以下の要件１および要件２の少なくとも一方を満たす、塩化アルカリ電解用イオン交換膜の製造方法。
（要件１）上記ペレット化の際に、上記含フッ素ポリマー（Ｃ’）および上記含フッ素ポリマー（Ｓ’）の少なくとも一方の溶融物を、フィルターを通した後にペレット化する。
（要件２）上記溶融押出し成形の際に、上記含フッ素ポリマー（Ｃ’）のペレットおよび上記含フッ素ポリマー（Ｓ’）のペレットの少なくとも一方の溶融物を、フィルターを通した後に溶融押出し成形する。
［６］  上記要件１において脱気しながらペレット化する、または、上記要件２において脱気しながら溶融押出し成形する、［５］に記載の塩化アルカリ電解用イオン交換膜の製造方法。
［７］  上記脱気の際のゲージ圧が、−０．１〜−０．０２ＭＰａである、［６］に記載の塩化アルカリ電解用イオン交換膜の製造方法。
［８］  上記フィルターの目開きが０．０２６〜０．８７ｍｍである、［７］に記載の塩化アルカリ電解用イオン交換膜の製造方法。
［９］  上記フィルターの目開き０．０２６〜０．３２ｍｍである、［５］〜［８］のいずれかに記載の塩化アルカリ電解用イオン交換膜の製造方法。
［１０］  陰極と、陽極と、を備える電解槽と、
［１］〜［４］のいずれかに記載の塩化アルカリ電解用イオン交換膜と、を有し、
上記塩化アルカリ電解用イオン交換膜が、上記陰極と上記陽極とを区切るように上記電解槽内に配置されており、
上記層（Ｃ）が上記陰極側に配置され、かつ、上記層（Ｓ）が上記陽極側に配置されている、塩化アルカリ電解装置。
【発明の効果】
【０００８】
本発明によれば、苛性品質に優れた塩化アルカリ水溶液を製造できる塩化アルカリ電解用イオン交換膜、これの製造方法およびこれを用いた塩化アルカリ電解装置を提供できる。
【図面の簡単な説明】
【０００９】
【図１】本発明の塩化アルカリ電解用イオン交換膜の一例を示す断面図である。
【図２】本発明の塩化アルカリ電解用イオン交換膜の一例を示す断面図である。
【図３】本発明の塩化アルカリ電解装置の一例を示す模式図である。
【発明を実施するための形態】
【００１０】
以下の用語の定義は、特に断りのない限り、本明細書および特許請求の範囲にわたって適用される。
「イオン交換膜」とは、イオン交換基を有するポリマーを含む膜である。
「イオン交換基」とは、この基に含まれるイオンの少なくとも一部を、他のイオンに交換しうる基であり、下記のカルボン酸型官能基、スルホン酸型官能基等が挙げられる。
「カルボン酸型官能基」とは、カルボン酸基（−ＣＯＯＨ）、またはカルボン酸塩基（−ＣＯＯＭ１。ただし、Ｍ１はアルカリ金属または第４級アンモニウム塩基である。）を意味する。
「スルホン酸型官能基」とは、スルホン酸基（−ＳＯ３Ｈ）、またはスルホン酸塩基（−ＳＯ３Ｍ２。ただし、Ｍ２はアルカリ金属または第４級アンモニウム塩基である。）を意味する。
「前駆体層」とは、イオン交換基に変換できる基を有するポリマーを含む層（膜）である。
「イオン交換基に変換できる基」とは、加水分解処理、酸型化処理等の処理によって、イオン交換基に変換できる基を意味する。
「カルボン酸型官能基に変換できる基」とは、加水分解処理、酸型化処理等の処理によって、カルボン酸型官能基に変換できる基を意味する。
「スルホン酸型官能基に変換できる基」とは、加水分解処理、酸型化処理等の処理によって、スルホン酸型官能基に変換できる基を意味する。
イオン交換容量の単位である「ミリ当量／グラム乾燥樹脂」は、「ｍＥｑ／ｇ」と簡略化して記載する場合がある。
【００１１】
「含フッ素ポリマー」とは、分子中にフッ素原子を有する高分子化合物を意味する。
「パーフルオロカーボンポリマー」とは、ポリマー中の炭素原子に結合している水素原子の全部がフッ素原子に置換されたポリマーを意味する。パーフルオロカーボンポリマー中のフッ素原子の一部は、塩素原子および臭素原子の一方または両方で置換されていてもよい。
「モノマー」とは、重合反応性の炭素−炭素不飽和二重結合を有する化合物を意味する。
「含フッ素モノマー」とは、分子中にフッ素原子を有するモノマーを意味する。
「パーフルオロモノマー」とは、モノマー中の炭素原子に結合している水素原子の全部がフッ素原子に置換されたモノマーを意味する。
「構成単位」とは、ポリマー中に存在してポリマーを構成する、モノマーに由来する重合単位を意味する。例えば、構成単位が炭素−炭素不飽和二重結合を有するモノマーの付加重合により生じる場合、このモノマーに由来する構成単位は、この不飽和二重結合が開裂して生じた２価の構成単位である。また、構成単位は、ある構成単位の構造を有するポリマーを形成した後に、この構成単位を化学的に変換、たとえば加水分解処理して得られた構成単位であってもよい。なお、場合により、個々のモノマーに由来する構成単位を、そのモノマー名に「単位」を付した名称で記載することがある。
【００１２】
「補強部材」とは、イオン交換膜の強度を向上させるために用いられる部材を意味する。補強部材は、補強布に由来する部材である。
「補強布」とは、イオン交換膜の強度を向上させるための補強部材の原料として用いられる布を意味する。
「補強糸」とは、補強布を構成する糸であり、補強布をアルカリ性水溶液（例えば、濃度が３２質量％の水酸化ナトリウム水溶液）に浸漬しても溶出することのない材料からなる糸である。
「犠牲糸」とは、補強布を構成する糸であり、補強布をアルカリ性水溶液に浸漬したときに、アルカリ性水溶液に溶出する材料からなる糸である。
「溶出孔」とは、犠牲糸がアルカリ性水溶液に溶出した結果、生成する孔を意味する。
「強化前駆体膜」とは、前駆体層中に補強布が含まれた膜を意味する。
「〜」を用いて表される数値範囲は、「〜」の前後に記載される数値を下限値および上限値として含む範囲を意味する。
【００１３】
イオン交換膜の乾燥時における各層の厚さは、イオン交換膜を９０℃で２時間乾燥させた後、イオン交換膜断面を光学顕微鏡にて観察し、画像ソフトを用いて求める。また、層と層との間に補強部材が存在する場合には、補強部材を構成する補強糸および犠牲糸のいずれも存在しない位置において、その層の厚さを測定する。
「ＴＱ値」とは、ポリマーの分子量に関係する値であって、容量流速：１００ｍｍ３／秒を示す温度を表す。容量流速は、ポリマーを３ＭＰａの加圧下に一定温度のオリフィス（径：１ｍｍ、長さ：１ｍｍ）から溶融、流出させたときの流出するポリマーの量をｍｍ３／秒の単位で示した値である。ＴＱ値が高いほど、高分子量である。
「イオン交換容量」は、次のようにして算出される値である。まず、イオン交換基に変換できる基を有する含フッ素ポリマーの約０．５ｍｇを、そのＴＱ値より約１０℃高い温度にて平板プレスしてフィルム状にし、得られたフィルム状のサンプルを透過型赤外分光分析装置によって分析する。得られたスペクトルのＣＦ２ピーク、ＣＨ３ピーク、ＯＨピーク、ＣＦピーク、ＳＯ２Ｆピークの各ピーク高さを用いて、カルボン酸型官能基に変換できる基またはスルホン酸型官能基に変換できる基を有する構成単位の割合を算出し、これを加水分解処理後に得られる含フッ素ポリマーにおけるカルボン酸型官能基またはスルホン酸型官能基を有する構成単位の割合とし、イオン交換容量が既知のサンプルを検量線として用いてイオン交換容量を求める。なお、末端基が酸型またはカリウム型もしくはナトリウム型であるイオン交換基を有するフィルムに関しても、同様に測定が可能である。
【００１４】
［イオン交換膜］
本発明の塩化アルカリ電解用イオン交換膜（以下、「イオン交換膜」ともいう。）は、カルボン酸型官能基を有する含フッ素ポリマーを含む層（Ｃ）と、スルホン酸型官能基を有する含フッ素ポリマーを含む層（Ｓ）と、が積層されてなるイオン交換膜であって、上記層（Ｃ）と上記層（Ｓ）との剥離を行い、上記剥離によって現れる、上記層（Ｓ）側の表面および上記層（Ｃ）側の表面のうち、少なくとも一方の表面粗さ（Ｒａ）が、１〜１５ｎｍである。
本発明のイオン交換膜を用いれば、苛性品質に優れた塩化アルカリ水溶液を製造できる。この理由としては、以下のように考えられる。
【００１５】
イオン交換膜を用いた塩化アルカリ水溶液の電気分解において、陽極側で発生した塩素イオンは、電気的な反発により陰極側に移動しにくい。しかし、層（Ｓ）と層（Ｃ）との間に剥離部分があると、剥離部分は電気的な影響を受けにくくなる。そのため、陽極側と陰極側との濃度勾配を駆動力として、剥離部分を介して塩素イオンが陰極側に移動しやすくなって、苛性品質が低下すると考えられる。
また、本発明者らは、このような剥離は層（Ｓ）と層（Ｃ）との剥離表面の表面粗さ（Ｒａ）が大きいため引き起こされることを知見した。さらに、このような大きな表面粗さは、Ｓ層およびＣ層に含まれる不純物によって引き起こされると推測される。
そこで、各層を構成する含フッ素ポリマーのペレット化およびフィルム化の少なくとも一方を実施する際に、層（Ｓ）および層（Ｃ）の少なくとも一方を得るための含フッ素ポリマーの溶融物をフィルタリングすれば、上記不純物が取り除かれて、所定の表面粗さとなり、結果として、イオン交換膜の剥離箇所が少なくなり、優れた苛性品質の塩化アルカリ水溶液を製造できたと推測される。
【００１６】
以下、本発明のイオン交換膜を図１および図２に基づいて説明するが、本発明は図１および図２の内容に限定されない。
図１に記載のイオン交換膜１は、イオン交換基を有する含フッ素ポリマーからなる電解質膜１０が、補強部材２０で補強されてなる。
【００１７】
電解質膜１０は、層（Ｃ）１２と、層（Ｓ）１４とからなる積層体である。層（Ｓ）１４の中に補強糸を含む補強部材２０が含まれている。
【００１８】
（層（Ｃ））
層（Ｃ）１２は、含フッ素ポリマー（Ｃ）を含む層であればよいが、電解性能の点から、含フッ素ポリマー（Ｃ）以外の材料を含まない含フッ素ポリマー（Ｃ）のみからなる層が好ましい。つまり、層（Ｃ）１２は、カルボン酸型官能基を有する含フッ素ポリマーからなる層であるのが好ましい。
図１では、層（Ｃ）１２は単層として示されているが、複数の層から形成される層であってもよい。層（Ｃ）１２が複数の層から形成される場合、各層において、含フッ素ポリマー（Ｃ）を構成する構成単位の種類やカルボン酸型官能基を有する構成単位の割合を異なる構成としてもよい。
【００１９】
乾燥時の層（Ｃ）１２の厚さ（層（Ｃ）１２が複数の層から形成されている場合はその合計）は、１〜５０μｍが好ましく、５〜５０μｍがより好ましく、８〜３５μｍが特に好ましく、９〜２２μｍが最も好ましい。乾燥時の層（Ｃ）１２の厚さが上記下限値以上であれば、苛性品質がより優れる。乾燥時の層（Ｃ）１２の厚さが上記上限値以下であれば、電解電圧の上昇を抑制できる。
【００２０】
層（Ｃ）１２を構成する含フッ素ポリマー（Ｃ）のイオン交換容量は、０．５〜２．０ｍＥｑ／ｇが好ましく、０．８〜２．０ｍＥｑ／ｇがより好ましく、０．８５〜１．１０ｍＥｑ／ｇが特に好ましく、０．９５〜１．１０ｍＥｑ／ｇが最も好ましい。
なお、層（Ｃ）１２が複数の層から形成されている場合は、層（Ｃ）１２を構成するすべての含フッ素ポリマー（Ｃ）のイオン交換容量が上記の範囲であることが好ましい。
含フッ素ポリマー（Ｃ）のイオン交換容量が上記下限値以上であれば、塩化アルカリ水溶液を電解する際のイオン交換膜１の電気抵抗が低くなり、電解電圧が低いイオン交換膜１が得られる。含フッ素ポリマー（Ｃ）のイオン交換容量が上記上限値以下であれば、分子量の高いポリマーの合成が容易であり、また、ポリマーの過度の膨潤が抑制でき、電流効率が低下しにくいイオン交換膜１が得られる。
【００２１】
含フッ素ポリマー（Ｃ）は、後述する塩化アルカリ電解用イオン交換膜の製造方法にて、後述する含フッ素ポリマーのカルボン酸型官能基に変換できる基をカルボン酸型官能基に変換して得るのが好ましい。
含フッ素ポリマー（Ｃ）の具体例としては、カルボン酸型官能基に変換できる基およびフッ素原子を有するモノマー（以下、「含フッ素モノマー（Ｃ’）」ともいう。）と、含フッ素オレフィンと、の共重合体（以下、「含フッ素ポリマー（Ｃ’）」ともいう。）を加水分解処理して、カルボン酸型官能基に変換できる基をカルボン酸型官能基に変換した含フッ素ポリマーが挙げられる。
【００２２】
含フッ素モノマー（Ｃ’）としては、分子中に１個以上のフッ素原子を有し、エチレン性の二重結合を有し、かつカルボン酸型官能基に変換できる基を有する化合物であれば、特に限定されず、従来公知の化合物が用いられる。
含フッ素モノマー（Ｃ’）は、モノマーの製造コスト、他のモノマーとの反応性、得られる含フッ素ポリマーの特性に優れる点から、下式（１）で表されるモノマーが好ましい。
【００２３】
ＣＦ２＝ＣＦ−（Ｏ）ｐ−（ＣＦ２）ｑ−（ＣＦ２ＣＦＸ）ｒ−（Ｏ）ｓ−（ＣＦ２）ｔ−（ＣＦ２ＣＦＸ’）ｕ−Ａ１  ・・・（１）
【００２４】
式（１）中、ＸおよびＸ’は、それぞれ独立して、フッ素原子またはトリフルオロメチル基である。Ａ１は、カルボン酸型官能基に変換できる基である。具体的には、−ＣＮ、−ＣＯＦ、−ＣＯＯＲ１（Ｒ１は炭素数１〜１０のアルキル基である。）、−ＣＯＯＮＲ２Ｒ３（Ｒ２およびＲ３は、それぞれ独立して、水素原子または炭素数１〜１０のアルキル基である。）が挙げられる。ｐは、０または１である。ｑは、０〜１２の整数である。ｒは、０〜３の整数である。ｓは、０または１である。ｔは、０〜１２の整数である。ｕは、０〜３の整数である。ただし、１≦ｐ＋ｓであり、１≦ｒ＋ｕである。
【００２５】
式（１）で表されるモノマーの具体例としては、下記の化合物が挙げられ、製造が容易である点から、ｐ＝１、ｑ＝０、ｒ＝１、ｓ＝０〜１、ｔ＝０〜３、ｕ＝０〜１である化合物が好ましい。
ＣＦ２＝ＣＦ−Ｏ−ＣＦ２ＣＦ２−ＣＯＯＣＨ３、
ＣＦ２＝ＣＦ−Ｏ−ＣＦ２ＣＦ２ＣＦ２−ＣＯＯＣＨ３、
ＣＦ２＝ＣＦ−Ｏ−ＣＦ２ＣＦ２ＣＦ２ＣＦ２−ＣＯＯＣＨ３、
ＣＦ２＝ＣＦ−Ｏ−ＣＦ２ＣＦ２−Ｏ−ＣＦ２ＣＦ２−ＣＯＯＣＨ３、
ＣＦ２＝ＣＦ−Ｏ−ＣＦ２ＣＦ２−Ｏ−ＣＦ２ＣＦ２ＣＦ２−ＣＯＯＣＨ３、
ＣＦ２＝ＣＦ−Ｏ−ＣＦ２ＣＦ２−Ｏ−ＣＦ２ＣＦ２ＣＦ２ＣＦ２−ＣＯＯＣＨ３、
ＣＦ２＝ＣＦ−Ｏ−ＣＦ２ＣＦ２ＣＦ２−Ｏ−ＣＦ２ＣＦ２−ＣＯＯＣＨ３、
ＣＦ２＝ＣＦ−Ｏ−ＣＦ２ＣＦ（ＣＦ３）−Ｏ−ＣＦ２ＣＦ２−ＣＯＯＣＨ３、
ＣＦ２＝ＣＦ−Ｏ−ＣＦ２ＣＦ（ＣＦ３）−Ｏ−ＣＦ２ＣＦ２ＣＦ２−ＣＯＯＣＨ３。
含フッ素モノマー（Ｃ’）は、１種を単独でも、２種以上を組み合わせて用いてもよい。
【００２６】
含フッ素オレフィンとしては、分子中に１個以上のフッ素原子を有する炭素数が２〜３のフルオロオレフィンが挙げられる。その具体例としては、テトラフルオロエチレン（ＴＦＥ）、クロロトリフルオロエチレン、フッ化ビニリデン、フッ化ビニル、ヘキサフルオロプロピレンが挙げられる。なかでも、モノマーの製造コスト、他のモノマーとの反応性、得られる含フッ素ポリマーの特性に優れる点から、ＴＦＥが特に好ましい。
含フッ素オレフィンは、１種を単独でも、２種以上を組み合わせて用いてもよい。
【００２７】
含フッ素ポリマー（Ｃ’）の製造には、含フッ素モノマー（Ｃ’）および含フッ素オレフィンに加えて、さらに他のモノマーを用いてもよい。他のモノマーの具体例としては、ＣＦ２＝ＣＦＲｆ（Ｒｆは炭素数２〜１０のパーフルオロアルキル基である。）、ＣＦ２＝ＣＦ−ＯＲｆ１（Ｒｆ１は炭素数１〜１０のパーフルオロアルキル基である。）、ＣＦ２＝ＣＦＯ（ＣＦ２）ｖＣＦ＝ＣＦ２（ｖは１〜３の整数である。）が挙げられる。他のモノマーを共重合させれば、イオン交換膜１の可撓性や機械的強度を向上できる。
【００２８】
含フッ素ポリマー（Ｃ）のイオン交換容量は、含フッ素ポリマー（Ｃ’）中の含フッ素モノマー（Ｃ’）に由来する構成単位の含有量を変化させて調整できる。含フッ素ポリマー（Ｃ）中のカルボン酸型官能基の含有量は、含フッ素ポリマー（Ｃ’）中のカルボン酸官能基に変換できる基の含有量と同一であるのが好ましい。
【００２９】
含フッ素ポリマー（Ｃ）のＴＱ値の範囲は、イオン交換膜としての機械的強度および製膜性の点から、１５０〜３５０℃が好ましく、１７０〜３００℃がより好ましく、２００〜２５０℃が特に好ましい。
【００３０】
（層（Ｓ））
層（Ｓ）１４としては、含フッ素ポリマー（Ｓ）を含む層であればよいが、電解性能の点から、含フッ素ポリマー（Ｓ）以外の材料を含まない含フッ素ポリマー（Ｓ）のみからなる層が好ましい。つまり、層（Ｓ）１４は、スルホン酸型官能基を有する含フッ素ポリマーからなる層であるのが好ましい。
図１に示すように、層（Ｓ）１４中には、イオン交換膜１の機械的強度を高めるため、補強部材２０（後述）が含まれている。層（Ｓ）１４のうち、補強部材２０より層（Ｃ）１２側（電解装置中においては陰極側）に位置する層（すなわち、層（Ｃ）１２と接する面を含む層）が層（Ｓａ）１４Ａであり、補強部材２０より層（Ｃ）１２側とは反対側（電解装置中においては陽極側）に位置する層（すなわち、層（Ｃ）１２と接する面とは反対側の面を含む層）が層（Ｓｂ）１４Ｂである。
図１では、層（Ｓａ）１４Ａおよび層（Ｓｂ）１４Ｂはそれぞれ単層として示されているが、それぞれ複数の層から形成される層であってもよい。層（Ｓａ）１４Ａおよび層（Ｓｂ）１４Ｂの一方または両方が複数の層から形成される場合、それぞれの各層において、含フッ素ポリマー（Ｓ）を構成する構成単位の種類やスルホン酸型官能基を有する構成単位の割合を異なる構成としてもよい。
【００３１】
乾燥時の層（Ｓ）１４の厚さ（層（Ｓ）１４が複数の層から形成されている場合はその合計）は、３０〜２００μｍが好ましく、５５〜２００μｍがより好ましく、７０〜１２０μｍが特に好ましい。乾燥時の層（Ｓ）１４の厚さが上記下限値以上であれば、イオン交換膜１の機械的強度が十分に高くなる。乾燥時の層（Ｓ）１４の厚さが上記上限値以下であれば、イオン交換膜１の電気抵抗を低く抑えられる。
【００３２】
乾燥時の層（Ｓａ）１４Ａの厚さ（層（Ｓａ）１４Ａが複数の層から形成されている場合はその合計）は、３０〜１４０μｍが好ましく、４０〜１４０μｍがより好ましく、４０〜９０μｍが特に好ましい。乾燥時の層（Ｓａ）１４Ａの厚さが上記下限値以上であれば、イオン交換膜１の機械的強度が十分に高くなる。乾燥時の層（Ｓａ）１４Ａの厚さが上記上限値以下であれば、イオン交換膜１の電気抵抗を低く抑えられる。
【００３３】
層（Ｓａ）１４Ａを構成する含フッ素ポリマー（Ｓ）のイオン交換容量は、０．６〜２．５ｍＥｑ／ｇが好ましく、０．９〜１．２ｍＥｑ／ｇが特に好ましい。
層（Ｓａ）１４Ａが複数の層から形成されている場合は、層（Ｓａ）１４Ａを構成するすべての含フッ素ポリマー（Ｓ）のイオン交換容量が上記の範囲であるのが好ましい。また、層（Ｓａ）１４Ａは複数の層からなるのが好ましく、２層からなるのがより好ましい。別の態様として、層（Ｓａ）１４Ａは単層であるのが好ましい。
層（Ｓａ）１４Ａを構成する含フッ素ポリマー（Ｓ）のイオン交換容量が上記下限値以上であれば、イオン交換膜の電気抵抗が低くなり、塩化アルカリ水溶液を電解する際の電解電圧を低くできる。また、イオン交換容量が上記上限値以下の含フッ素ポリマー（Ｓ）は、重合時に含フッ素ポリマー（Ｓ）の分子量をより高くするのが容易になり、分子量の高い含フッ素ポリマー（Ｓ）を層（Ｓａ）１４Ａに使用すれば、層（Ｓａ）１４Ａの強度がより高くなる。
【００３４】
乾燥時の層（Ｓｂ）１４Ｂの厚さ（層（Ｓｂ）１４Ｂが複数の層から形成されている場合はその合計）は、５〜１００μｍが好ましく、１０〜５０μｍがより好ましく、１０〜４０μｍが特に好ましい。乾燥時の層（Ｓｂ）１４Ｂの厚さを上記下限値以上にすれば、補強部材２０が電解質膜１０の表面から適度な深さ位置に含まれ、補強部材２０の剥離耐性が向上する。また、電解質膜１０の表面にクラックが入りにくく、その結果、機械的強度の低下が抑えられる。乾燥時の層（Ｓｂ）１４Ｂの厚さが上記上限値以下であれば、イオン交換膜１の電気抵抗を低く抑えられ、電解電圧の上昇を抑制できる。
【００３５】
層（Ｓｂ）１４Ｂを構成する含フッ素ポリマー（Ｓ）のイオン交換容量は、０．５〜２．５ｍＥｑ／ｇが好ましく、０．６〜２．５ｍＥｑ／ｇがより好ましく、０．９〜２．０ｍＥｑ／ｇが特に好ましく、１．０５〜２．００ｍＥｑ／ｇが最も好ましい。
層（Ｓｂ）１４Ｂが複数の層から形成されている場合は、少なくとも最も陽極側に位置する層を構成する含フッ素ポリマー（Ｓ）のイオン交換容量が上記範囲であるのが好ましく、層（Ｓｂ）１４Ｂを構成する全ての含フッ素ポリマー（Ｓ）のイオン交換容量が上記範囲であるのがより好ましい。また、別の態様としては、層（Ｓｂ）１４Ｂが単層からなり、この層を構成する含フッ素ポリマー（Ｓ）のイオン交換容量が上記範囲であるのが好ましい。
層（Ｓｂ）１４Ｂを構成する含フッ素ポリマー（Ｓ）のイオン交換容量が上記下限値以上であれば、イオン交換膜の電気抵抗が低くなり、電解する際の電解電圧を低くできる。層（Ｓｂ）１４Ｂを構成する含フッ素ポリマー（Ｓ）のイオン交換容量が上記上限値以下であれば、膜強度を維持でき、電解運転時あるいは膜装着時の膜破れを抑制できる。
【００３６】
層（Ｓｂ）１４Ｂを構成するスルホン酸型官能基を有する含フッ素ポリマーの少なくとも一部は、スルホン酸型官能基を２個以上有するモノマーに基づく構成単位を有するポリマーが好ましく、スルホン酸型官能基を２個有するモノマーに基づく構成単位を有するポリマーが好ましい。これにより、同じモノマー濃度において単位重量当たりのイオン交換基濃度を高められるので、スルホン酸型官能基を１個のみ有する構成単位を有するポリマーに比べて、少ないモノマー量でもより高いイオン交換能力を有する層（Ｓｂ）１４Ｂが得られる。
【００３７】
スルホン酸型官能基を２個以上有するモノマーに基づく構成単位は、下式（Ｕ１）で示される構成単位が好ましい。
【００３８】
【化１】
2019108542.tif 000003
【００３９】
式（Ｕ１）中、Ｒｆ１は、炭素原子−炭素原子間に酸素原子を含んでいてもよいパーフルオロアルキレン基である。上記パーフルオロアルキレン基中の炭素数は、１以上が好ましく、２以上がより好ましく、２０以下が好ましく、１０以下がより好ましい。
Ｒｆ２は、単結合または炭素原子−炭素原子間に酸素原子を含んでいてもよいパーフルオロアルキレン基である。上記パーフルオロアルキレン基中の炭素数は、１以上が好ましく、２以上がより好ましく、２０以下が好ましく、１０以下がより好ましい。
ｒは０または１である。
Ｍは水素原子、アルカリ金属または第４級アンモニウムカチオンである。
式（Ｕ１）で示される単位としては、式（Ｕ１−１）で示される単位が好ましい。
【００４０】
【化２】
2019108542.tif 000004
【００４１】
Ｒｆ３は炭素数１〜６の直鎖状のパーフルオロアルキレン基であり、Ｒｆ４は単結合または炭素原子−炭素原子間に酸素原子を含んでいてもよい炭素数１〜６の直鎖状のパーフルオロアルキレン基である。ｒおよびＭの定義は、上述した通りである。
【００４２】
含フッ素ポリマー（Ｓ）は、後述する塩化アルカリ電解用イオン交換膜を得る工程にて、後述するスルホン酸型官能基に変換できる基を有する含フッ素ポリマーのスルホン酸型官能基に変換できる基をスルホン酸型官能基に変換して得られるのが好ましい。
含フッ素ポリマー（Ｓ）の具体例としては、スルホン酸型官能基に変換できる基およびフッ素原子を有するモノマー（以下、「含フッ素モノマー（Ｓ’）」ともいう。）と、含フッ素オレフィンと、の共重合体（以下、「含フッ素ポリマー（Ｓ’）」ともいう。）を加水分解処理して、スルホン酸型官能基に変換できる基をスルホン酸型官能基に変換した含フッ素ポリマーが挙げられる。
【００４３】
含フッ素モノマー（Ｓ’）としては、分子中に１個以上のフッ素原子を有し、エチレン性の二重結合を有し、かつスルホン酸型官能基に変換できる基を有する化合物であれば、特に限定されず、従来公知の化合物が用いられる。
含フッ素モノマー（Ｓ’）としては、モノマーの製造コスト、他のモノマーとの反応性、得られる含フッ素ポリマーの特性に優れる点から、下式（２）で表される化合物または下式（３）で表される化合物が好ましい。
【００４４】
ＣＦ２＝ＣＦ−Ｏ−Ｒｆ１−Ａ２  ・・・（２）
ＣＦ２＝ＣＦ−Ｒｆ１−Ａ２  ・・・（３）
式（２）および式（３）中、Ｒｆ１の定義は、式（Ｕ１）におけるＲｆ１と同じである。Ａ２は、スルホン酸型官能基に変換できる基であり、その具体例としては、−ＳＯ２Ｆ、−ＳＯ２Ｃｌ、−ＳＯ２Ｂｒが挙げられる。
【００４５】
式（２）で表される化合物の具体例としては、下記の化合物が挙げられる。式中のｗは、１〜８の整数であり、ｘは、１〜５の整数である。
ＣＦ２＝ＣＦ−Ｏ−（ＣＦ２）ｗ−ＳＯ２Ｆ
ＣＦ２＝ＣＦ−Ｏ−ＣＦ２ＣＦ（ＣＦ３）−Ｏ−（ＣＦ２）ｗ−ＳＯ２Ｆ
ＣＦ２＝ＣＦ−［Ｏ−ＣＦ２ＣＦ（ＣＦ３）］ｘ−ＳＯ２Ｆ
【００４６】
式（３）で表される化合物の具体例としては、ＣＦ２＝ＣＦ−（ＣＦ２）ｗ−ＳＯ２Ｆ、ＣＦ２＝ＣＦ−ＣＦ２−Ｏ−（ＣＦ２）ｗ−ＳＯ２Ｆが挙げられる。式中のｗは、１〜８の整数である。
【００４７】
含フッ素モノマー（Ｓ’）としては、工業的な合成が容易である点から、下記の化合物が好ましい。
ＣＦ２＝ＣＦ−Ｏ−ＣＦ２ＣＦ２−ＳＯ２Ｆ
ＣＦ２＝ＣＦ−Ｏ−ＣＦ２ＣＦ２ＣＦ２−ＳＯ２Ｆ
ＣＦ２＝ＣＦ−Ｏ−ＣＦ２ＣＦ２ＣＦ２ＣＦ２−ＳＯ２Ｆ
ＣＦ２＝ＣＦ−Ｏ−ＣＦ２ＣＦ（ＣＦ３）−Ｏ−ＣＦ２ＣＦ２−ＳＯ２Ｆ
ＣＦ２＝ＣＦ−Ｏ−ＣＦ２ＣＦ（ＣＦ３）−Ｏ−ＣＦ２ＣＦ２ＣＦ２−ＳＯ２Ｆ
ＣＦ２＝ＣＦ−Ｏ−ＣＦ２ＣＦ（ＣＦ３）−ＳＯ２Ｆ
ＣＦ２＝ＣＦ−ＣＦ２ＣＦ２−ＳＯ２Ｆ
ＣＦ２＝ＣＦ−ＣＦ２ＣＦ２ＣＦ２−ＳＯ２Ｆ
ＣＦ２＝ＣＦ−ＣＦ２−Ｏ−ＣＦ２ＣＦ２−ＳＯ２Ｆ
含フッ素モノマー（Ｓ’）は、１種を単独でも、２種以上を組み合わせて用いてもよい。
【００４８】
層（Ｓｂ）１４Ｂがスルホン酸型官能基を２個以上有するモノマーに基づく構成単位を有するポリマーを含む場合には、含フッ素モノマー（Ｓ’）として、分子中に１個以上のフッ素原子を有し、エチレン性の二重結合を有し、かつスルホン酸型官能基に変換できる基を２個以上有するモノマーを使用できる。このようなモノマーとしては、上述の式（Ｕ１）の構成単位が得られるモノマーが好ましい。式（Ｕ１）の構成単位が得られるモノマーとしては、下式（ｍ１）で表される化合物が好ましい。
【００４９】
【化３】
2019108542.tif 000005
【００５０】
式（ｍ１）中、Ｒｆ１、Ｒｆ２、ｒの定義はそれぞれ、式（Ｕ１）中のＲｆ１、Ｒｆ２、ｒと同じであり、Ａ２の定義は、式（２）および式（３）のＡ２と同じである。
【００５１】
式（ｍ１）で表される化合物としては、式（ｍ１−１）で表される化合物が好ましい。
【００５２】
【化４】
2019108542.tif 000006
【００５３】
式（ｍ１−１）中のＲｆ３、Ｒｆ４、ｒの定義は、式（Ｕ１−１）のＲｆ３、Ｒｆ４、ｒと同じであり、Ａ２の定義は、式（２）および式（３）のＡ２と同じである。
【００５４】
式（ｍ１−１）で表される化合物の具体例としては、以下が挙げられる。
【００５５】
【化５】
2019108542.tif 000007
【００５６】
スルホン酸型官能基を２個以上有するモノマーを使用することにより、同じモノマー濃度において単位重量当たりのイオン交換基濃度を高められるため、ポリマー分子量を低下させずに層（Ｓｂ）１４Ｂを構成するポリマーのイオン交換容量を容易に高くできる。その結果、優れた苛性品質を維持したまま、透水量が高く、電解電圧が低い膜が得られる。
【００５７】
含フッ素オレフィンとしては、先に例示した化合物が挙げられ、モノマーの製造コスト、他のモノマーとの反応性、得られる含フッ素ポリマーの特性に優れる点から、ＴＦＥが特に好ましい。
含フッ素オレフィンは、１種を単独でも、２種以上を組み合わせて用いてもよい。
【００５８】
含フッ素ポリマー（Ｓ’）の製造には、含フッ素モノマー（Ｓ’）および含フッ素オレフィンに加えて、さらに他のモノマーを用いてもよい。他のモノマーとしては、先に例示した化合物が挙げられる。他のモノマーを共重合させれば、イオン交換膜１の可撓性や機械的強度を向上できる。他のモノマーの割合は、イオン交換性能の維持の点から、含フッ素ポリマー（Ｓ’）中の全構成単位（１００モル％）のうち３０モル％以下が好ましい。
【００５９】
含フッ素ポリマー（Ｓ）のイオン交換容量は、含フッ素ポリマー（Ｓ’）中の含フッ素モノマー（Ｓ’）に由来する構成単位の含有量を変化させて調整できる。含フッ素ポリマー（Ｓ）中のスルホン酸型官能基の含有量は、含フッ素ポリマー（Ｓ’）中のスルホン酸型官能基に変換できる基の含有量と同一であるのが好ましい。
【００６０】
含フッ素ポリマー（Ｓ’）のＴＱ値の範囲は、イオン交換膜としての機械的強度および製膜性の点から、１５０〜３５０℃が好ましく、１７０〜３００℃がより好ましく、２００〜２５０℃が特に好ましい。
【００６１】
層（Ｓａ）１４Ａが複数の層からなる場合、例えば２層からなる場合は、図２に示すように、層（Ｃ）１２と接する層が層（Ｓａ−１）１４Ａａであり、層（Ｓｂ）１４Ｂと接する層が層（Ｓａ−２）１４Ａｂである。この場合、層（Ｓａ−１）１４Ａａは、層（Ｃ）１２との接着性の観点から、層（Ｓａ−１）１４Ａａを構成する含フッ素ポリマー（Ｓ）のイオン交換容量は、層（Ｓａ−２）１４Ａｂを構成する含フッ素ポリマー（Ｓ）のイオン交換容量よりも低いのが好ましく、０．０１〜０．５ｍＥｑ／ｇ低いのがより好ましく、０．０３〜０．３ｍＥｑ／ｇ低いのが特に好ましい。
層（Ｓａ−１）１４Ａａのイオン交換容量は、０．５〜２．５ｍＥｑ／ｇが好ましく、０．６〜２．５ｍＥｑ／ｇがより好ましく、０．９〜１．２ｍＥｑ／ｇが特に好ましく、０．９〜１．０５ｍＥｑ／ｇが最も好ましい。乾燥時の層（Ｓａ−１）１４Ａａの厚さは、接着性に寄与する程度の適度な厚さがあればよく、１〜１００μｍが好ましく、１０〜５０μｍが特に好ましい。
【００６２】
（表面粗さ（Ｒａ））
イオン交換膜１において、層（Ｃ）１２を層（Ｓ）１４から剥離させた際に現れる、層（Ｃ）１２側の表面および層（Ｓ）１４側の表面のうち、少なくとも一方の表面粗さ（Ｒａ）が、１〜１５ｎｍである。これにより、上述の効果（苛性品質に優れた塩化アルカリ水溶液が得られること）が発揮される。
層（Ｃ）１２側の表面および層（Ｓ）１４側の表面のうち、一方の表面粗さが１〜１５ｎｍであれば上述の効果が発揮されるが、その効果がより発揮される点から、層（Ｃ）１２側の表面および層（Ｓ）１４側の表面の両方が、上記表面粗さ（Ｒａ）を満たすのが好ましい。
上記表面粗さ（Ｒａ）は、１〜１５ｎｍであり、上述の効果がより発揮される点から、１〜１０ｎｍが好ましく、３〜９ｎｍが特に好ましい。
一方で、上記表面粗さ（Ｒａ）が１ｎｍ未満の場合、層（Ｃ）１２と層（Ｓ）１４とのアンカー効果が小さくなって、両層の界面での剥離箇所（未接着部分）が多くなると推測される。その結果、塩化アルカリ水溶液の苛性品質が低下すると考えられる。
また、上記表面粗さ（Ｒａ）が１５ｎｍを超える場合、表面荒れによって、両層の界面での剥離箇所（未接着部分）が多くなると推測される。その結果、塩化アルカリ水溶液の苛性品質が低下すると考えられる。
【００６３】
本発明における上記表面粗さ（Ｒａ）は、次のようにして測定される値に基づき算出され、詳細は後述する実施例に記載の通りである。
まず、イオン交換膜１を２５℃のイオン交換水に浸漬させた後、湿潤状態で剥離試験機を用いて、層（Ｃ）１２と層（Ｓ）１４との界面で剥離を行う。剥離後の層（Ｃ）１２側および層（Ｓ）１４側の少なくとも一方の表面について、原子間力顕微鏡（ＡＦＭ）を用いて表面粗さ（Ｒａ）を複数個所測定した後、表面粗さ（Ｒａ）の算術平均値を層毎に算出する。得られた算術平均値を、層（Ｃ）１２側の表面または層（Ｓ）１４側の表面の表面粗さ（Ｒａ）とする。
【００６４】
（補強部材）
補強部材２０は、層（Ｓ）１４中に含まれている。補強部材２０は、電解質膜１０を補強する材料であり、補強布に由来する。補強布は、経糸と緯糸とからなり、経糸と緯糸が直交しているのが好ましい。図１に示すように、補強布は、補強糸２２と犠牲糸２４とからなるのが好ましい。
【００６５】
補強糸２２は、強化前駆体膜（後述）をアルカリ性水溶液に浸漬しても溶出しない材料からなる糸である。強化前駆体膜をアルカリ性水溶液に浸漬して、補強布から犠牲糸２４が溶出した後も、補強部材２０を構成する糸として溶解せずに残存し、イオン交換膜１の機械的強度や寸法安定性の維持に寄与する。
補強糸２２としては、パーフルオロカーボンポリマーを含む糸が好ましく、ＰＴＦＥを含む糸がより好ましく、ＰＴＦＥのみからなるＰＴＦＥ糸が特に好ましい。
【００６６】
犠牲糸２４は、強化前駆体膜をアルカリ性水溶液に浸漬した場合、その少なくとも一部が溶出する糸である。犠牲糸２４は、モノフィラメントであっても、マルチフィラメントであってもよい。
犠牲糸２４としては、ＰＥＴのみからなるＰＥＴ糸、ＰＥＴおよびポリブチレンテレフタレート（以下、「ＰＢＴ」ともいう。）の混合物からなるＰＥＴ／ＰＢＴ糸、ＰＢＴのみからなるＰＢＴ糸、またはポリトリメチレンテレフタレート（以下、「ＰＴＴ」ともいう。）のみからなるＰＴＴ糸が好ましく、ＰＥＴ糸が特に好ましい。
【００６７】
イオン交換膜１においては、図１に示すように、犠牲糸２４の一部が残存し、犠牲糸２４のフィラメント２６の溶解残りの周りに溶出孔２８が形成されている。これにより、製造後から塩化アルカリ電解のコンディショニング運転の前までのイオン交換膜１の取り扱いや、コンディショニング運転の際の電解槽への設置時において、イオン交換膜１にクラック等の破損が発生しにくくなる。
【００６８】
電解槽にイオン交換膜１を配置する前に、犠牲糸２４の一部が残存しても、電解槽にイオン交換膜１を配置した後、塩化アルカリ電解のコンディショニング運転の際に残存する犠牲糸２４がアルカリ性水溶液に溶出し、その大部分、好ましくは全部が除去される。そのため、イオン交換膜１を用いた塩化アルカリ電解の本運転の時点では、電気抵抗に影響を及ぼさない。電解槽にイオン交換膜１を配置した後は、イオン交換膜１に外部から大きな力が作用しないため、犠牲糸２４が完全にアルカリ性水溶液に溶出し、除去されても、イオン交換膜１にクラック等の破損が発生しにくい。
なお、図１では、犠牲糸２４の一部が残存している態様を示したが、犠牲糸２４の全てが溶出していてもよい。
【００６９】
（無機物粒子層）
イオン交換膜１は、少なくとも一方の最表面において、無機物粒子と、バインダーとを含む無機物粒子層（図示せず）をさらに有するのが好ましい。無機物粒子層は、イオン交換膜１の最表面の少なくとも一方の面に設けられるのが好ましく、両面に設けられるのがより好ましい。
塩化アルカリ電解により生じるガスがイオン交換膜１の表面に付着すると、塩化アルカリ電解の際に電解電圧が高くなる。無機物粒子層は、塩化アルカリ電解により生じるガスのイオン交換膜１の表面への付着を抑制し、電解電圧の上昇を抑制するために設けられる。
【００７０】
無機物粒子は、塩化アルカリ水溶液に対する耐食性に優れ、親水性を有するのが好ましい。具体的には、第４族元素または第１４族元素の酸化物、窒化物および炭化物からなる群から選ばれる少なくとも１種が好ましく、ＳｉＯ２、ＳｉＣ、ＺｒＯ２、またはＺｒＣがより好ましく、ＺｒＯ２が特に好ましい。
無機物粒子の平均粒子径は、０．０１〜１０μｍが好ましく、０．０１〜１．５μｍがより好ましく、０．５〜１．５μｍが特に好ましい。平均粒子径が上記下限値以上であれば、高いガス付着抑制効果が得られる。平均粒子径が上記上限値以下であれば、無機物粒子の脱落耐性に優れる。
【００７１】
バインダーは、塩化アルカリ水溶液に対する耐食性に優れ、親水性を有するのが好ましく、カルボン酸基またはスルホン酸基を有する含フッ素ポリマーがより好ましく、スルホン酸基を有する含フッ素ポリマーが特に好ましい。含フッ素ポリマーは、カルボン酸基またはスルホン酸基を有するモノマーのホモポリマーであってもよく、カルボン酸基またはスルホン酸基を有するモノマーと、このモノマーと共重合可能なモノマーとのコポリマーであってもよい。
【００７２】
無機物粒子層における無機物粒子およびバインダーの合計質量に対する、バインダーの質量比（以下、「バインダー比」ともいう。）は、０．１〜０．５が好ましい。バインダー比が上記下限値以上であれば、無機物粒子の脱落耐性に優れる。バインダー比が上記上限値以下であれば、高いガス付着抑制効果が得られる。
【００７３】
［イオン交換膜の製造方法］
本発明のイオン交換膜の製造方法（以下、「本製造方法」ともいう。）は、
カルボン酸型官能基に変換できる基を有する含フッ素ポリマー（Ｃ’）と、スルホン酸型官能基に変換できる基を有する含フッ素ポリマー（Ｓ’）とをそれぞれペレット化し、
次いで、上記含フッ素ポリマー（Ｃ’）のペレットと、上記含フッ素ポリマー（Ｓ’）のペレットとそれぞれを溶融押出し成形して、上記含フッ素ポリマー（Ｃ’）を含む前駆体層（Ｃ’）と、上記含フッ素ポリマー（Ｓ’）を含む前駆体層（Ｓ’）とが積層された前駆体膜を形成し、
次いで、上記前駆体膜とアルカリ水溶液とを接触させて、上記前駆体層（Ｃ’）中の上記カルボン酸型官能基に変換できる基を変換して、上記カルボン酸型官能基を有する層（Ｃ）を形成し、かつ、上記前駆体層（Ｓ’）中のスルホン酸型官能基に変換できる基を変換して、上記スルホン酸型官能基を有する層（Ｓ）を形成する、イオン交換膜の製造方法であって、
以下の要件１および要件２の少なくとも一方を満たす。
（要件１）上記ペレット化の際に、上記含フッ素ポリマー（Ｃ’）および上記含フッ素ポリマー（Ｓ’）の少なくとも一方の溶融物を、フィルターを通した後にペレット化する。
（要件２）上記溶融押出し成形の際に、上記含フッ素ポリマー（Ｃ’）のペレットおよび上記含フッ素ポリマー（Ｓ’）のペレットの少なくとも一方の溶融物を、フィルターを通した後に溶融押出し成形する。
【００７４】
本製造方法によれば、上記要件１または要件２を満たすことで、上記含フッ素ポリマー（Ｃ’）および上記含フッ素ポリマー（Ｓ’）の少なくとも一方に含まれる固体不純物（例えば、塵や埃等のゴミ、ポリマー由来の副生物、プロセス由来の金属異物など）が取り除かれる。すなわち、上記含フッ素ポリマー（Ｃ’）および上記含フッ素ポリマー（Ｓ’）の少なくとも一方が、フィルターによる溶融濾過を経て精製されるので、上述した所定の表面粗さ（Ｒａ）を満たすイオン交換膜が得られる。
【００７５】
上記要件１では、脱気しながらペレット化するのが好ましい。また、上記要件２では、脱気しながら溶融押出し成形するのが好ましい。
要件１または要件２において、脱気を実施することで、上記含フッ素ポリマー（Ｃ’）および上記含フッ素ポリマー（Ｓ’）の少なくとも一方に含まれる液体不純物および気体不純物（例えば、重合時の残存モノマー、水分など）が取り除かれる。すなわち、上記含フッ素ポリマー（Ｃ’）および上記含フッ素ポリマー（Ｓ’）の少なくとも一方から、脱気によって液体不純物および気体不純物が取り除かれるので、上述した所定の表面粗さ（Ｒａ）を満たすイオン交換膜がより得られやすくなる。
【００７６】
（ペレットの製造）
上記含フッ素ポリマー（Ｃ’）のペレットおよび上記含フッ素ポリマー（Ｓ’）のペレットの製造方法の一例を以下に示す。
まず、ポリマー（含フッ素ポリマー（Ｃ’）または含フッ素ポリマー（Ｓ’））を公知の溶融押出し機に供給して、ポリマーの溶融物を得る。次に、ポリマーの溶融物を押出し機のノズルから押し出し、これを冷却してストランドを得た後、得られたストランドを所定サイズに切断して、ポリマーのペレットを得る。
ポリマーの溶融温度は、１５０〜３５０℃が好ましく、２００〜３００℃が特に好ましい。
上記ペレットの製造方法では、いわゆるストランドカット法を用いた場合を示したが、水中カット法、ホットカット法等を用いてもよい。
【００７７】
ここで、ペレット化の際に、上記含フッ素ポリマー（Ｃ’）および上記含フッ素ポリマー（Ｓ’）の少なくとも一方の溶融物をフィルターに通すのが好ましく、本発明の効果がより発揮される点から、両方のポリマーの溶融物をフィルターに通すのが特に好ましい。
フィルターは、例えば、ペレット製造用の溶融押出し機におけるノズル近傍に配置できる。
フィルターの目開き（径）は、上記表面粗さ（Ｒａ）を所定範囲にするのが容易になる点から、０．０２６〜０．８７ｍｍが好ましく、０．０２６〜０．３２ｍｍがより好ましく、０．０２６〜０．１３２ｍｍが特に好ましい。
フィルターは、上記表面粗さ（Ｒａ）を所定範囲にするのが容易になる点から、２０〜５００メッシュのメッシュフィルターが好ましく、５０〜５００メッシュのメッシュフィルターが好ましく、１２０〜５００メッシュのメッシュフィルターがより好ましい。ここで、「メッシュ」とは、１インチあたりのメッシュフィルターの目の数を意味する。
フィルターの材質は、熱耐性の点から、金属が好ましい。
【００７８】
ポリマー（含フッ素ポリマー（Ｃ’）または含フッ素ポリマー（Ｓ’））を公知の溶融押出し機に供給する際に、少なくとも一方の溶融物を脱気することが好ましく、本発明の効果がより発揮される点から、両方のポリマーの溶融物を脱気するのが特に好ましい。
脱気は、例えば、ペレット製造用の溶融押出し機のベント孔に接続された吸引ポンプ等を用いて実施される。
脱気の際におけるゲージ圧は、上記表面粗さを所定の範囲にするのが容易になる点から、−０．１〜−０．０２ＭＰａが好ましく、−０．１〜−０．０６ＭＰａがより好ましい。
上記表面粗さを所定の範囲にするのが容易になる点から、目開きが０．０２６〜０．８７ｍｍの範囲内にあるフィルターを用いる場合には、ゲージ圧−０．１〜−０．０２ＭＰａ（好ましくは−０．１〜−０．０６ＭＰａ）の範囲内で脱気を行うのが好ましい。
【００７９】
（前駆体膜の製造）
次に、前駆体層（Ｃ’）と前駆体層（Ｓ’）とが積層された前駆体膜の製造方法の一例を以下に示す。
まず、含フッ素ポリマー（Ｃ’）のペレットと、含フッ素ポリマー（Ｓ’）のペレットとを、公知のフィルム製造用の溶融押出し機に供給して、含フッ素ポリマー（Ｃ’）のペレットの溶融物と、含フッ素ポリマー（Ｓ’）のペレットの溶融物とをそれぞれ得る。
次いで、上記各ペレットの溶融物を溶融押出し機のノズル（例えば、Ｔダイ）からそれぞれ押し出して（共押し出し法による溶融押出し成形）、含フッ素ポリマー（Ｃ’）を含む前駆体層（Ｃ’）と、含フッ素ポリマー（Ｓ’）を含む前駆体層（Ｓ’ａ）とを有する積層膜を得る。また、別途、単層押し出し法によって、含フッ素ポリマー（Ｓ’）を含む前駆体層（Ｓ’ｂ）からなる膜を得る。
次いで、前駆体層（Ｓ’ｂ）からなる膜、補強部材、および上記積層膜を、この順に配置し、例えば、積層ロールまたは真空積層装置を用いてこれらを積層する。この際、上記積層膜は、前駆体層（Ｓ’ａ）側が補強部材に接するように配置する。このようにして、前駆体層（Ｓ’ｂ）、補強部材、前駆体層（Ｓ’ａ）、前駆体層（Ｃ’）の順に積層されてなる前駆体膜（強化前駆体膜）を得る。
ペレットの溶融温度は、１５０〜３５０℃が好ましく、２００〜３００℃が特に好ましい。
【００８０】
なお、層（Ｓａ）を２層以上とする場合には、別途スルホン酸型官能基に変換できる基を有する含フッ素ポリマーからなる膜を得て、補強部材と上記積層膜の間に層（Ｓａ）が複数の層からなるように積層してもよい。
【００８１】
ここで、上記溶融押出し成形の際に、含フッ素ポリマー（Ｃ’）のペレットの溶融物および含フッ素ポリマー（Ｓ’）のペレットの溶融物の少なくとも一方をフィルターに通すのが好ましく、本発明の効果がより発揮される点から、両方のペレットの溶融物をフィルターに通すのが特に好ましい。
フィルターは、例えば、フィルム製造用の溶融押出し機におけるノズル近傍に配置できる。
溶融押出し成形の際に使用するフィルターの好適態様は、ペレット製造時に使用する上記フィルターと同様である。
ペレット製造時のフィルタリング（要件１）と溶融押出し成形時のフィルタリング（要件２）は、少なくとも一方を実施すればよいが、本発明の効果がより発揮される点から、両方を実施するのが好ましい。
【００８２】
上記溶融押出し成形の際に、含フッ素ポリマー（Ｃ’）のペレットの溶融物および含フッ素ポリマー（Ｓ’）のペレットの溶融物の少なくとも一方を脱気することが好ましく、本発明の効果がより発揮される点から、両方のペレットの溶融物を脱気することが特に好ましい。
脱気は、例えば、フィルム製造用の溶融押出し機のベント孔に接続された吸引ポンプ等を用いて実施される。
脱気の際におけるゲージ圧は、上記表面粗さを所定の範囲にするのが容易になる点から、−０．１〜−０．０２ＭＰａが好ましく、−０．１〜−０．０６ＭＰａがより好ましい。
上記表面粗さを所定の範囲にするのが容易になる点から、目開きが０．０２６〜０．８７ｍｍの範囲内にあるフィルターを用いる場合には、ゲージ圧−０．１〜−０．０２ＭＰａ（好ましくは−０．１〜−０．０６ＭＰａ）の範囲内で脱気を行うのが好ましい。
ペレット製造時の脱気と溶融押出し成形時の脱気は、少なくとも一方を実施すればよいが、本発明の効果がより発揮される点から、両方を実施するのが好ましい。
【００８３】
（アルカリ水溶液との接触）
次に、上記前駆体膜（強化前駆体膜）を用いたイオン交換膜の製造方法の一例を示す。
上記強化前駆体膜とアルカリ水溶液とを接触させて、上記前駆体層（Ｃ’）中のカルボン酸型官能基に変換できる基を変換して、カルボン酸型官能基を有する層（Ｃ）を形成し、かつ、上記前駆体層（Ｓ’）中のスルホン酸型官能基に変換できる基を変換して、上記スルホン酸型官能基を有する層（Ｓ）を形成して、イオン交換膜を得る。この際に、強化前駆体膜に含まれる犠牲糸の少なくとも一部が、アルカリ水溶液の作用により加水分解することで溶出する。
【００８４】
アルカリ水溶液との接触によって、前駆体層（Ｃ’）は図１に示す層（Ｃ）１２に、前駆体層（Ｓ’）は図１に示す層（Ｓ）１４に、それぞれ変換される。なお、上述したように、前駆体層（Ｓ’）が前駆体層（Ｓ’ａ）および前駆体層（Ｓ’ｂ）を有する場合には、前駆体層（Ｓ’ａ）は図１における層（Ｓａ）１４Ａに、前駆体層（Ｓ’ｂ）は図１における層（Ｓｂ）１４Ｂに、それぞれ変換される。
また、層（Ｓａ）１４Ａが複数の層からなる場合、例えば２層からなる場合は、図２に示すように、層（Ｓａ−１）１４Ａａおよび層（Ｓａ−２）１４Ａｂが層（Ｓａ）１４Ａを構成し、層（Ｓｂ）１４Ｂと共に層（Ｓ）１４を構成する。
【００８５】
前駆体膜（強化前駆体膜）とアルカリ水溶液とを接触させる方法としては、前駆体膜をアルカリ水溶液中に浸漬する方法、前駆体膜の表面にアルカリ水溶液をスプレー塗布する方法等が挙げられる。
アルカリ水溶液の温度は、３０〜１００℃が好ましく、４０〜１００℃が特に好ましく、４５〜１００℃がさらに好ましい。強化前駆体膜とアルカリ水溶液との接触時間は、３〜１００分が好ましく、５〜５０分が特に好ましい。
【００８６】
アルカリ水溶液は、アルカリ金属水酸化物、水溶性有機溶剤および水を含むのが好ましい。
アルカリ金属水酸化物としては、水酸化ナトリウムおよび水酸化カリウムが挙げられる。
本明細書において、水溶性有機溶剤とは、水に容易に溶解する有機溶剤のことをいい、具体的には、水１０００ｍｌ（２０℃）に対する溶解性が、０．１ｇ以上の有機溶剤が好ましく、０．５ｇ以上の有機溶剤が特に好ましい。水溶性有機溶剤は、非プロトン性有機溶剤、アルコール類およびアミノアルコール類が挙からなる群より選ばれる少なくとも１種を含むのが好ましく、非プロトン性有機溶剤を含むのが特に好ましい。水溶性有機溶剤は、１種を単独でも、２種以上を組み合わせて用いてもよい。
【００８７】
非プロトン性有機溶剤の具体例としては、ジメチルスルホキシド（ＤＭＳＯ）、Ｎ，Ｎ−ジメチルホルムアミド（ＤＭＦ）、Ｎ，Ｎ−ジメチルアセトアミド、Ｎ−メチル−２−ピロリドン（ＮＭＰ）およびＮ−エチル−２−ピロリドンが挙げられ、これらの中でもジメチルスルホキシドが好ましい。
アルコール類の具体例としては、メタノール、エタノール、イソプロパノール、ブタノール、メトキシエトキシエタノール、ブトキシエタノール、ブチルカルビトール、ヘキシルオキシエタノール、オクタノール、１−メトキシ−２−プロパノールおよびエチレングリコールが挙げられる。
アミノアルコール類の具体例としては、エタノールアミン、Ｎ−メチルエタノールアミン、Ｎ−エチルエタノールアミン、１−アミノ−２−プロパノール、１−アミノ−３−プロパノール、２−アミノエトキシエタノール、２−アミノチオエトキシエタノール、および、２−アミノ−２−メチル−１−プロパノールが挙げられる。
【００８８】
アルカリ金属水酸化物の濃度は、アルカリ水溶液（１００質量％）中、１〜６０質量％が好ましく、３〜５５質量％がより好ましく、５〜５０質量％が特に好ましい。
水溶性有機溶剤の含有量は、アルカリ水溶液（１００質量％）中、１〜６０質量％が好ましく、３〜５５質量％がより好ましく、４〜５０質量％が特に好ましい。
水の濃度は、アルカリ水溶液（１００質量％）中、３９〜８０質量％が好ましい。
【００８９】
アルカリ水溶液との接触によって、カルボン酸型官能基に変換できる基およびスルホン酸型官能基に変換できる基をそれぞれ、カルボン酸型官能基およびスルホン酸型官能基（以下、「イオン交換基」ともいう。）に変換した後に、必要に応じて、イオン交換基の対カチオンを交換する塩交換を行ってもよい。塩交換では、たとえば、イオン交換基の対カチオンを、カリウムからナトリウムに交換する。塩交換は、公知の方法を採用できる。
【００９０】
前駆体膜（強化前駆体膜）とアルカリ水溶液との接触後に、アルカリ水溶液を除去する処理を行ってもよい。アルカリ水溶液を除去する方法としては、例えば、アルカリ水溶液で接触させた前駆体膜を水洗する方法が挙げられる。
【００９１】
［電解装置］
本発明の塩化アルカリ電解装置は、陰極と陽極とを備える電解槽と、上記塩化アルカリ電解用イオン交換膜と、を有し、上記塩化アルカリ電解用イオン交換膜が、上記陰極と上記陽極とを区切るように上記電解槽内に配置されており、上記塩化アルカリ電解用イオン交換膜の上記層（Ｃ）が上記陰極側に配置され、かつ、上記塩化アルカリ電解用イオン交換膜の上記層（Ｓ）が上記陽極側に配置されている。
本発明の塩化アルカリ電解装置によれば、上述した塩化アルカリ電解用イオン交換膜を有するので、苛性品質に優れた水酸化アルカリが得られる。
【００９２】
本発明の塩化アルカリ電解装置の一態様について、模式図である図３を例にして説明する。塩化アルカリ電解装置１００は、陰極１１２および陽極１１４を備える電解槽１１０と、電解槽１１０内を陰極１１２側の陰極室１１６と、陽極１１４側の陽極室１１８とに区切るように電解槽１１０内に装着されるイオン交換膜１とを有する。
図１に示すように、イオン交換膜１は、層（Ｃ）１２および層（Ｓ）１４からなる電解質膜１０と、層（Ｓ）中に配置された補強部材２０と、を有する。イオン交換膜１は、層（Ｃ）１２が陰極１１２側、層（Ｓ）１４が陽極１１４側となるように電解槽１１０内に装着する。陰極１１２は、イオン交換膜１に接触させて配置してもよく、イオン交換膜１との間に間隔をあけて配置してもよい。
【００９３】
陰極室１１６を構成する材料は、水酸化アルカリおよび水素に耐性がある材料が好ましく、その具体例としては、ステンレス、ニッケルが挙げられる。陽極室１１８を構成する材料は、塩化アルカリおよび塩素に耐性がある材料が好ましく、その具体例としては、チタンが挙げられる。
【００９４】
陰極の基材を構成する材料は、水酸化アルカリおよび水素に対する耐性や、加工性等の点から、ステンレス、ニッケルが好ましい。陰極の基材の表面は、例えば、ラネーニッケルでコーティングされるのが好ましい。
陽極の基材を構成する材料は、塩化アルカリおよび塩素に対する耐性や、加工性等の点から、チタンが好ましい。陽極の基材の表面は、例えば、酸化ルテニウムまたは酸化イリジウムでコーティングされるのが好ましい。
【００９５】
［水酸化アルカリの製造方法］
本発明の水酸化アルカリの製造方法は、本発明の塩化アルカリ電解装置を用いた塩化アルカリの電解によって実施される。本発明の塩化アルカリ電解装置によって行われる以外は、公知の態様を採用できる。
例えば、塩化ナトリウム水溶液を電解して水酸化ナトリウム水溶液を製造する場合は、塩化アルカリ電解装置１００の陽極室１１８に塩化ナトリウム水溶液を供給し、陰極室１１６に水酸化ナトリウム水溶液を供給し、陰極室１１６から排出される水酸化ナトリウム水溶液の濃度を所定濃度（例えば３２質量％）に保ちながら、塩化ナトリウム水溶液を電解する。
【実施例】
【００９６】
以下、実施例を挙げて本発明を詳細に説明する。ただし本発明はこれらの実施例に限定されない。なお、後述する表中における各成分の配合量は、質量基準を示す。
【００９７】
［表面粗さ］
後述する実施例および比較例の各イオン交換膜を、２０ｍｍ（ＴＤ方向）×１００ｍｍ（ＭＤ方向）のサイズに切り出した。なお、ＭＤ方向（Ｍａｃｈｉｎｅ  Ｄｉｒｅｃｔｉｏｎ）とは、イオン交換膜の製造において、前駆体膜、およびイオン交換膜が搬送される方向である。ＴＤ（Ｔｒａｎｓｖｅｒｓｅ  Ｄｉｒｅｃｔｉｏｎ）とはＭＤ方向と垂直の方向である。
次に、切り出したイオン交換膜を、２５℃のイオン交換水に浸漬させた。
その後、上記溶液からイオン交換膜を取り出して、イオン交換膜が湿潤状態のまま、ピンセットを用いて、イオン交換膜の端部から、ＭＤ方向に３０ｍｍまで層（Ｃ）を剥離させた。
そして、剥離試験機（製品名「ＴＥＮＳＩＬＯＮ  ＲＴＣ−１２０Ａ」、オリエンテック社製）を用いて、チャック間距離が２０ｍｍとなるように、上部チャックに層（Ｃ）、下部チャックに層（Ｓ）を固定して、引張速度５０ｍｍ／分で上下方向に５０ｍｍ剥離させた。剥離試験機を用いた剥離によって現れる層（Ｓ）から、５ｍｍ角を切り出して、表面粗さ測定用のサンプルとした。
上記サンプルを原子間力顕微鏡（ＡＦＭ）の金属試料ディスク上にカーボンテープで固定して、１０μｍ角で異なる２箇所の表面粗さ（Ｒａ）を測定し、これの算術平均値をサンプルの表面粗さ（Ｒａ）とした。なお、原子間力顕微鏡および測定条件の概要は、以下の通りである。
原子間力顕微鏡：製品名「ＣｙＰｈｅｒ  Ｓ」、Oxford Instruments社製
測定モード：ＡＣ−ａｉｒモード
プローブ：ＡＣ１６０ＴＳ−Ｃ３（オリンパス社製、曲率半径：７ｎｍ、バネ定数：２６Ｎ／ｍ）
【００９８】
［苛性品質］
イオン交換膜を、層（Ｃ）が陰極に面するように、有効通電面積が１．５ｄｍ２（電解面サイズが縦１５０ｍｍ×横１００ｍｍ）の試験用電解槽内に配置し、陽極としてはチタンのパンチドメタル（短径４ｍｍ、長径８ｍｍ）に酸化ルテニウムと酸化イリジウムと酸化チタンの固溶体を被覆したものを用い、陰極としてはＳＵＳ３０４製パンチドメタル（短径５ｍｍ、長径１０ｍｍ）にルテニウム入りラネーニッケルを電着したものを用い、電極と膜が直接接し、ギャップが生じないように設置した。
陽極室に供給する塩化ナトリウム濃度が４０〜５０ｇ／Ｌとなるように調整しながら、温度９０℃、電流密度８ｋＡ／ｍ２の条件で１日運転した後、陽極室に供給する塩化ナトリウム濃度が２００ｇ／Ｌとなるように調整しながら、温度９０℃、電流密度６ｋＡ／ｍ２の条件で７日間運転して、塩化ナトリウム水溶液の電解を実施した。得られた水酸化ナトリウム水溶液中の塩化ナトリウム濃度（ｐｐｍ）をチオシアン酸水銀（ＩＩ）吸光光度法により測定した。
なお、水酸化ナトリウム水溶液中の塩化ナトリウム濃度が低いほど、苛性品質に優れる。
【００９９】
［実施例１］
ＴＦＥと、下式（Ｘ）で表されるカルボン酸型官能基に変換できる基を有する含フッ素モノマーとを共重合して、カルボン酸型官能基に変換できる基を有する含フッ素ポリマー（加水分解後のイオン交換容量：１．０８ｍＥｑ／ｇ）（以下、「ポリマーＣ」ともいう。）を合成した。
ＣＦ２＝ＣＦ−Ｏ−ＣＦ２ＣＦ２ＣＦ２−ＣＯＯＣＨ３  ・・・（Ｘ）
得られたポリマーＣをペレット製造用の溶融押出し機に供給して、−０．１ＭＰａのゲージ圧で脱気しながらポリマーＣを溶融させた。そして、ポリマーＣの溶融物を、溶融押出し機に設けられた金属メッシュフィルター（関西金網株式会社製、５００メッシュ、目開き０．０２６ｍｍ）に通した後、これを溶融押出し機から押し出し、冷却して、ストランドを得た。続いて、ストランドを切断して、ポリマーＣのペレットを得た。
【０１００】
ＴＦＥと、下式（Ｙ）で表されるスルホン酸型官能基に変換できる基を有する含フッ素モノマーとを共重合して、スルホン酸型官能基に変換できる基を有する含フッ素ポリマー（加水分解後のイオン交換容量：１．１０ｍＥｑ／ｇ）（以下、「ポリマーＳ１」ともいう。）を合成した。
ＣＦ２＝ＣＦ−Ｏ−ＣＦ２ＣＦ（ＣＦ３）−Ｏ−ＣＦ２ＣＦ２−ＳＯ２Ｆ  ・・・（Ｙ）
得られたポリマーＳ１をペレット製造用の溶融押出し機に供給して、−０．１ＭＰａのゲージ圧で脱気しながらポリマーＳ１を溶融させた。そして、ポリマーＳ１の溶融物を、溶融押出し機に設けられた金属メッシュフィルター（関西金網株式会社製、５００メッシュ、目開き０．０２６ｍｍ）に通した後、これを溶融押出し機から押し出し、冷却して、ストランドを得た。続いて、ストランドを切断して、ポリマーＳ１のペレットを得た。
【０１０１】
その後、ポリマーＣのペレットおよびポリマーＳ１のペレットをフィルム製造用の溶融押出し機に供給して、−０．１ＭＰａのゲージ圧で脱気しながらポリマーＣのペレットおよびポリマーＳ１のペレットをそれぞれ溶融させた。そして、ポリマーＣのペレットの溶融物およびポリマーＳ１のペレットの溶融物をそれぞれ、溶融押出し機に設けられた金属メッシュフィルター（関西金網株式会社製、５００メッシュ、目開き０．０２６ｍｍ）に通した後、共押し出し法によってフィルム状に成形し、ポリマーＣからなる前駆体層（Ｃ’）（厚さ：１２μｍ）およびポリマーＳ１からなる前駆体層（Ｓ’ａ）（厚さ：６８μｍ）の２層構成のフィルムＡを製造した。
【０１０２】
ＴＦＥと、式（Ｙ）で表されるスルホン酸型官能基に変換できる基を有する含フッ素モノマーとを共重合して、スルホン酸型官能基に変換できる基を有する含フッ素ポリマー（加水分解後のイオン交換容量：１．１０ｍＥｑ／ｇ）（以下、「ポリマーＳ２」ともいう。）を合成した。
ポリマーＳ２を溶融押し出し法によりフィルム状に成形し、ポリマーＳ２からなる前駆体層（Ｓ’ｂ）（厚さ：３０μｍ）のフィルムＢを得た。
【０１０３】
ＰＴＦＥフィルムを急速延伸した後、１００デニールの太さにスリットして得たモノフィラメントに２０００回／ｍの撚糸をかけたＰＴＦＥ糸を補強糸とした。５デニールのＰＥＴフィラメントを６本引き揃えた３０デニールのマルチフィラメントからなるＰＥＴ糸を犠牲糸とした。補強糸１本と犠牲糸２本とが交互に配列されるように平織りし、補強布（補強糸の密度：２７本／インチ、犠牲糸の密度：１０８本／インチ）を得た。
【０１０４】
上記で得た、フィルムＡ、フィルムＢおよび補強布を用いて、図１の態様に対応するイオン交換膜１を、以下のように製造した。
フィルムＢ、補強布、フィルムＡ、離型用ＰＥＴフィルム（厚さ：１００μｍ）の順に、かつ、フィルムＡの前駆体層（Ｃ’）が離型用ＰＥＴフィルム側となるように重ね、ロールを用いて積層した。離型用ＰＥＴフィルムを剥がし、強化前駆体膜を得た。強化前駆体膜における各層の厚さは、前駆体層（Ｃ’）が１２μｍ、前駆体層（Ｓ’ａ）が６８μｍ、前駆体層（Ｓ’ｂ）が３０μｍであった。なお、前駆体層（Ｓ’ａ）および前駆体層（Ｓ’ｂ）が前駆体層（Ｓ’）を構成する。
【０１０５】
酸化ジルコニウム（平均粒子径：１μｍ）の２９．０質量％、メチルセルロースの１．３質量％、シクロヘキサノールの４．６質量％、シクロヘキサンの１．５質量％および水の６３．６質量％からなるペーストを、強化前駆体膜の前駆体層（Ｓ’）の上層側（すなわち、前駆体層（Ｓ’ｂ））にロールプレスにより転写し、無機物粒子層を形成した。酸化ジルコニウムの付着量は、２０ｇ／ｍ２とした。
【０１０６】
片面に無機物粒子層を形成した強化前駆体膜を、５質量％のジメチルスルホキシドおよび３０質量％の水酸化カリウムの水溶液に９５℃で１５分間処理を行った。
これにより、ポリマーＣの−ＣＯＯＣＨ３、ならびにポリマーＳ１およびポリマーＳ２の−ＳＯ２Ｆを加水分解してイオン交換基に変換し、前駆体層（Ｃ’）を層（Ｃ）に、前駆体層（Ｓ’ａ）を層（Ｓａ）に、層（Ｓ’ｂ）を層（Ｓｂ）とした膜を得た。
【０１０７】
イオン交換基の対カチオンをカリウムからナトリウムに交換する塩交換処理を、１０質量％水酸化ナトリウムを用いて行った。
【０１０８】
ポリマーＳ１の酸型ポリマーを２．５質量％含むエタノール溶液に、酸化ジルコニウム（平均粒子径：１μｍ）を１３質量％の濃度で分散させた分散液を調製した。この分散液を、上記膜の層（Ｃ）側に噴霧し、無機物粒子層を形成した。酸化ジルコニウムの付着量は、３ｇ／ｍ２とした。
このようにして、実施例１のイオン交換膜を得た。
【０１０９】
［実施例２〜７、比較例１〜４］
ペレット製造時およびフィルム製造時における金属メッシュフィルムと、脱気の際におけるゲージ圧を表１に示すようにした以外は、実施例１と同様にして、実施例２〜７および比較例１〜４のイオン交換膜を得た。なお、比較例３では、ペレット製造時およびフィルム製造時においても、金属メッシュフィルムを使用せず、脱気も行わなかった。比較例４では、ペレット製造時およびフィルム製造時においても、金属メッシュフィルムを使用しなかった。
【０１１０】
上記のようにして得られた実施例および比較例のイオン交換膜を用いて、上述の方法にしたがって表面粗さ（Ｒａ）および苛性品質を測定した。結果を表１に示す。
【０１１１】
【表１】
2019108542.tif 000008
【０１１２】
表１に示す通り、層（Ｓ）を層（Ｃ）から剥離させた際に現れる層（Ｓ）側の表面および層（Ｃ）側の表面のうち、少なくとも一方の表面粗さ（Ｒａ）が、１〜１５ｎｍであるイオン交換膜を使用すれば、苛性品質に優れた塩化アルカリ水溶液を製造できる。
これに対して、上記表面粗さ（Ｒａ）が上記範囲外であるイオン交換膜を使用すると、製造された塩化アルカリ水溶液の苛性品質が劣っていた。
【符号の説明】
【０１１３】
１  塩化アルカリ電解用イオン交換膜
１０  電解質膜
１２  層（Ｃ）
１４  層（Ｓ）
１４Ａ  層（Ｓａ）
１４Ａａ  層（Ｓａ−１）
１４Ａｂ  層（Ｓａ−２）
１４Ｂ  層（Ｓｂ）
２０  補強部材
２２  補強糸
２４  犠牲糸
２６  フィラメント
２８  溶出孔
１００  塩化アルカリ電解装置
１１０  電解槽
１１２  陰極
１１４  陽極
１１６  陰極室
１１８  陽極室
【図１】
2019108542.tif 000009
【図２】
2019108542.tif 000010
【図３】
2019108542.tif 000011